(57)【特許請求の範囲】
【請求項１】
顔料と、塩化ビニル樹脂、及び１気圧における沸点が１４０℃以上の有機溶剤を少なくとも含むインキ組成物において、クエン酸またはその無水物を含有することを特徴とするインクジェットインキ組成物。
【請求項２】
顔料と、塩化ビニル樹脂及び、一般式（１）ないし一般式（４）で表される溶剤のいずれか1つ以上の有機溶剤とを少なくとも含むインクジェットインキ組成物において、多価カルボン酸またはその無水物を含有することを特徴とするインクジェットインキ組成物。
Ｒ１ＣＯ（ＯＲ２）ZＯＲ３（１）Ｒ４ＣＯ（ＯＲ５）ZＯＣＯＲ６（２）
（ポリ）エチレングリコールジエーテル  （３）
Ｒ１０ＣＯＯＲ１１（４）
（式中、Ｒ２、Ｒ５、それぞれ独立してエチレン基又はプロピレン基、Ｒ１、Ｒ３、
Ｒ４、Ｒ６はそれぞれ独立して炭素数１〜４のアルキル基、Ｒ１０は１−ヒドロキシエチル基、Ｒ１１は炭素数１〜８のアルキル基、Zは１〜３の整数を表す。）
【請求項３】
顔料と、塩化ビニル系樹脂及び、１気圧における沸点が１４０℃以上の有機溶剤の一部に含窒素系または含硫黄系またはラクトン系溶剤を少なくとも含むインクジェットインキ組成物において、多価カルボン酸またはその無水物を含有することを特徴とするインクジェットインキ組成物。
【請求項４】
更に有機溶剤の一部に、含窒素系または含硫黄系またはラクトン系溶剤を含有することを特徴とする請求項1または2記載のインクジェットインキ組成物。
【請求項５】
更にインキ組成物中に含まれる多価カルボン酸またはその無水物の含有量が、インキ中で５重量％未満であることを特徴とする請求項１ないし４いずれか記載のインクジェットインキ組成物。
【請求項６】
更にインキ組成物中に分散剤を含有することを特徴とする請求項１ないし５いずれか記載のインクジェットインキ組成物。
【発明の詳細な説明】
【技術分野】
【０００１】
本発明は、顔料、塩化ビニル系樹脂及び有機溶剤からなり、保存安定性に優れたインキ組成物を提供することに関する。
【背景技術】
【０００２】
従来、非吸収性基材を対象とした印刷方式として、軟包材用グラビア印刷、サニタリー用フレキソ印刷、金属版用シルクスクリーン印刷、屋内外広告用インクジェット印刷などが一般的に知られている。
【０００３】
なかでも、インクジェットヘッドのノズルから吐出された微小なインク滴によって、画像や文字を印刷するインクジェット印刷では、近年Ａ−０サイズにも対応できるインクジェトプリンターが開発され、屋外用ポスターなどの屋外用途での使用環境が増えた背景より、耐水性、耐候性、耐摩擦性に優れたインクジェット印刷用インクの開発が盛んに行われている。
【０００４】
特に、サイン業界向けに使用されているインクジェット印刷用インクでは、一般的な水に水溶性染料等の着色剤を加えた水性インクジェットインクに代わり、溶媒として有機溶剤を使用した溶剤インクジェットインキが主に使用されている。例えば、屋外広告等の媒体として用いられている、ポリ塩化ビニルシート等の表面に印刷をする為、耐候性に優れた顔料と、前記顔料を前記シート表面に強固に密着させるバインダー樹脂と、前記バインダー樹脂を溶解する事のできる有機溶剤を含むような顔料インク組成物が好適であると考えられている。
【０００５】
ところが、バインダー樹脂として塩化ビニル系樹脂を用いると、熱や光に対して不安定な樹脂であり分解しやすい為、脱塩酸反応が進行する事が一般的に知られている（文献１参照）。その為、インキｐＨが酸性側に移行することから、インキ粘度の増粘、印刷適性の悪化、インクジェットヘッドやプリンター部材の腐食や劣化、インキ塗膜の黄変等を起こすことが問題となっている。
【０００６】
よって従来は、熱または光劣化等による前記塩化ビニル系樹脂の脱塩酸反応を主体とする分解劣化要因の除去または低減させる為に、安定化剤の添加が必須とされている（文献１〜２，特許文献１参照）。
【非特許文献１】プラスチック添加剤活用ノート（２００１年５月２０日、初版第５版、  発行  株式会社工業調査会）
【非特許文献２】実用プラスチック事典−材料編（１９９６年４月２０日、初版第３版、発行  株式会社産業調査会
【特許文献１】特開２０００−２６６８７号公報  また、バインダー樹脂として塩化ビニル系樹脂をもちいたインクジェット用インキ組成物に、前記安定化剤を添加することも知られているが（特許文献２参照）、本発明者らの検討の結果、脱塩酸を抑制するには不十分であり、上記課題の解決に至らなかった。
【特許文献２】特開２００８−１３７１４号公報
【発明の開示】
【発明が解決しようとする課題】
【０００７】
本発明は、上記課題に鑑みなされたものであり、その目的は、インキ組成物中のバインダー樹脂として塩化ビニル系樹脂を用いた際に、脱塩酸反応を抑制させ、優れた保存安定性と印刷適性を実現できる顔料インク組成物を提供する事にある。
【課題を解決するための手段】
【０００８】
本発明の上記目的は、以下の構成により達成される。
【０００９】
顔料，塩化ビニル系樹脂及び有機溶剤を少なくとも含むインキ組成物において、多価カルボン酸またはその無水物を含有することを特徴とするインキ組成物。
更に有機溶剤として一般式（１）ないし一般式（４）で表される溶剤のいずれか1つ以上を含むことを特徴とするインキ組成物。
Ｒ１ＣＯ（ＯＲ２）ZＯＲ３    （１） Ｒ４ＣＯ（ＯＲ５）ZＯＣＯＲ６  （２）
Ｒ７（ＯＲ８）ZＯＲ９          （３）  Ｒ１０ＣＯＯＲ１１              （４）
（式中、Ｒ２、Ｒ５、Ｒ８、それぞれ独立してエチレン基又はプロピレン基、Ｒ１、Ｒ３、
Ｒ４、Ｒ６はそれぞれ独立して炭素数１〜４のアルキル基、Ｒ７、Ｒ９はそれぞれ独立して水素原子又は炭素数１〜４のアルキル基、Ｒ１０は２−ヒドロキシエチル基、Ｒ１１は炭素数１〜８のアルキル基、Zは１〜３の整数を表す。）
更に有機溶剤の一部に、含窒素系または含硫黄系またはラクトン系溶剤を含有することを特徴とするインキ組成物。
更にインキ組成物中に含まれる多価カルボン酸またはその無水物の含有量が、インキ中で５重量％未満であることを特徴とするインキ組成物。
更にインキ組成物中に分散剤を含有することを特徴とするインキ組成物。
更にインキ組成物がインクジェットインキであることを特徴とするインキ組成物。
【発明の効果】
【００１０】
本発明によれば、インキ組成物中のバインダー樹脂として塩化ビニル系樹脂を用いていたとしても、多価カルボン酸またはその無水物を含有させることで、優れた保存安定性と印刷適性を実現できるインクジェット用インキ組成物が提供される。
【発明を実施するための最良の形態】
【００１１】
以下、本発明を実施するための最良の形態について説明する。
【００１２】
本発明のインキ組成物は、耐候性に優れた顔料と、前記顔料を印刷媒体表面に強固に密着させるバインダー樹脂と、前記バインダー樹脂を溶解する事のできる有機溶剤を含むような顔料インク組成物である。前記印刷媒体表面に対する密着性に優れたバインダー樹脂としては例えば、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、キシレン樹脂、アルキッド樹脂、脂肪族炭化水素樹脂、ブチラール樹脂、マレイン酸樹脂、フマル酸樹脂、塩化ビニル系樹脂等が使用できる。中でも塩化ビニル系樹脂は、溶剤インクジェット用インキの印刷媒体として広く用いられている、ポリ塩化ビニルシート等の表面への密着性が良好であり、且つ塗膜時の耐薬品性・耐油性が良好であることから、より好ましい。また、塩化ビニルに酢酸ビニルを共重合させると、バインダー樹脂の溶媒に対する溶解性を向上させたり、前記ポリ塩化ビニルシート等に印刷されたインキ塗膜の耐擦性を向上させることができるため、溶剤インクジェット用インキ組成物のバインダー樹脂として用いることが、特に好ましい。
【００１３】
本発明で用いる塩化ビニル系樹脂の具体例としては、ダウケミカルズ社製のユーカーソリューションビニル樹脂ＶＹＨＤ、ＶＹＨＨ、ＶＭＣＡ、ＶＲＯＨ、ＶＹＬＦ−Ｘ、日信化学工業製のソルバイン樹脂ＣＬ、ＣＮＬ、Ｃ５Ｒ、ＴＡ３、ＴＡ５Ｒ、ワッカー社製のビニル樹脂E１５／４５、H１４／３６、H４０／４３、E１５／４５M、E１５／４０Mを例示することができる。樹脂はインキ中０．１〜１０重量％含まれることが好ましい。添加量がインキ中０．１重量％以下であると、印刷媒体表面への密着が悪く、塗膜の耐性が低下してしまい、１０重量％以上になるとインキ粘度が高すぎるため、印刷適性が低下してしまうために好ましくない。
【００１４】
また、上記塩化ビニル系樹脂と他の樹脂を併用しても良い。使用できる樹脂としては、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、キシレン樹脂、アルキッド樹脂、脂肪族炭化水素樹脂、ブチラール樹脂、マレイン酸樹脂、フマル酸樹脂等が挙げられる。樹脂の具体例としては、荒川化学社製のスーパーエステル７５、エステルガムＨＰ、マルキッド ３３、安原社製のＹＳ ポリスター Ｔ８０、三井化学社製のＨｉｒｅｔｔｓ ＨＲＴ２００Ｘ、ジョンソンポリマー社製のジョンクリル５８６を例示することができる。  
【００１５】
ところが、バインダー樹脂として用いられる前記塩化ビニル系樹脂は、熱や光に対して不安定な樹脂であり分解しやすい為、脱塩酸反応が進行する。その為、塩化ビニル系樹脂を含有する溶剤インクジェット用インキ組成物は、長期の保存をしている間に、前記塩化ビニル系樹脂の脱塩酸反応が起こり、インキpＨが酸性側に移行する傾向がある。よって、顔料の分散安定性が壊れ、顔料が凝集し、インキ粘度の上昇や、顔料の沈降等が生じる。また、インキpＨが酸性側に移行した溶剤インクジェット用インキ組成物を印刷に使用した場合、インクジェットヘッドやプリンター部材に使用されている、金属部材・樹脂部材・ゴム部材・接着剤等の腐食や劣化を引き起こす。加えて、前記塩化ビニル系樹脂の脱塩酸反応が進行する事により、インキ塗膜の黄変等を起こすなど、様々な課題がある。
【００１６】
そこで本発明者らは、様々な検討を行った結果、インキ組成物中に前記塩化ビニル系樹脂を使用する際、多価カルボン酸またはその無水物を含有させることにより、経時保存による前記塩化ビニル系樹脂の脱塩酸反応を抑制することができ、優れた保存安定性と印字安定性を実現できるインクジェット記録用の顔料インク組成物が作製できることを知り、本発明を完成するに至った。
【００１７】
本発明では塩化ビニル系樹脂の経時保存による脱塩酸反応を抑制させる為に、安定化剤として多価カルボン酸またはその無水物を添加する。また、多価カルボン酸またはその無水物の分子量としては、溶媒への溶解性などを考慮すると、２００以下が優良である。例えば、クエン酸，フマル酸，無水マレイン酸，フタル酸，コハク酸，無水コハク酸等が上げられる。なかでも、溶媒への溶解性や安全性などを考慮すると、クエン酸が特に好ましい。また、添加量としてはインキ中に、５重量％未満が好ましく、より好ましくは３重量％未満、さらに１重量％未満が特に好ましい。これらの多価カルボン酸またはその無水物が未添加の場合、インキの経時保存により塩化ビニル系樹脂の脱塩酸反応が促進され、インキ粘度の増粘や印字不安定などの不具合が生じる。また、５重量％以上添加すると、インキ塗膜の耐薬品性・耐油性・耐擦性が低下するために好ましくない。
【００１８】
また、前記塩化ビニル系樹脂の熱または光劣化等による脱塩酸反応を主体とする分解劣化要因の除去または低減させる為に、安定剤の添加が必須とされている。例えば、Ｂａ，Ｚｎ，Ｃａ等の複合金属石鹸系，有機錫系安定剤，鉛系安定化剤、エポキシ化合物、有機リン酸エステル化合物、β−ジケトン化合物、多価アルコール化合物、無機化合物等が用いられている。
【００１９】
これらの情報を基に、本発明者らは、インクジェットインキ組成物中に安定化剤として金属化合物や有機リン酸化合物を添加したものの、優れた保存安定性を実現するに至らなかった。  
また、安定化剤として金属化合物や有機リン酸化合物を添加するとインクジェットヘッドノズル部にて析出物として出現する可能性が有り、偏向や不吐出など吐出不良の原因となることや、安全性の面からも、金属化合物を安易に使用する事はできないなど多くの課題がある。そのため、優れた保存安定性と印字安定性を両立する溶剤インクジェットインキ組成物が未だ得られていないのが現状であった。
【００２０】
本発明に使用する有機溶剤としては１気圧における沸点が１４０℃以上のものを使用するのが好ましく、更に好ましくは引火点６０℃以上であることが好ましい。
このような溶剤としては、下記一般式（１）〜（４）で示される溶剤がある。
【００２１】
Ｒ１ＣＯ（ＯＲ２）ZＯＲ３    （１） Ｒ４ＣＯ（ＯＲ５）ZＯＣＯＲ６  （２）
Ｒ７（ＯＲ８）ZＯＲ９          （３）  Ｒ１０ＣＯＯＲ１１              （４）
（式中、Ｒ２、Ｒ５、Ｒ８、それぞれ独立してエチレン基又はプロピレン基、Ｒ１、Ｒ３、
Ｒ４、Ｒ６はそれぞれ独立して炭素数１〜４のアルキル基、Ｒ７、Ｒ９はそれぞれ独立して水素原子又は炭素数１〜４のアルキル基、Ｒ１０は２−ヒドロキシエチル基、Ｒ１１は炭素数１〜８のアルキル基、Zは１〜４の整数を表す。）
【００２２】
一般式（１）に該当する溶剤としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールモノアセテート類がある。
【００２３】
一般式（２）に該当する溶剤としては、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、エチレングリコールプロピオネートブチレート、エチレングリコールジプロピオネート、エチレングリコールジブチレート、ジエチレングリコールアセテートプロピオネート、ジエチレングリコールブチレート、ジエチレングリコールプロピオネートブチレート、ジエチレングリコールジプロピオネート、ジエチレングリコールジブチレート、プロピレングリコールアセテートプロピオネート、プロピレングリコールアセテートブチレート、プロピレングリコールプロピオネートブチレート、プロピレングリコールジプロピオネート、プロピレングリコールジブチレート、ジプロピレングリコールアセテートプロピオネート、ジプロピレングリコールアセテートブチレート、ジプロピレングリコールプロピオネートブチレート、ジプロピレングリコールジプロピオネート、ジプロピレングリコールジブチレート等のグリコールジアセテート類がある。
【００２４】
一般式（３）に該当する溶剤としては、エチレングリコール、ジエチレングリコール、トリエチレングリコール、プロピレングリコール、ジプロピレングリコール等のグリコール類、エチレングリコールモノブチルエーテル、プロピレングリコールモノメチルエーテル、プロピレングリコールモノブチルエーテル、ジエチレングリコールモノエチルエーテル、ジエチレングリコールジエチルエーテル、ジエチレングリコールモノブチルエーテル、ジエチレングリコールジブチルエーテル、ジエチレングリコールメチルエチルエーテル、ジプロピレングリコールモノメチルエーテル、ジプロピレングリコールモノエチルエーテル、ジプロピレングリコールモノブチルエーテル、プロピレングリコールｎ−プロピルエーテル、トリエチレングリコールモノメチルエーテル、トリエチレングリコールモノエチルエーテル、トリエチレングリコールモノブチルエーテル、トリプロピレングリコールモノメチルエーテル、テトラエチレングリコールジメチルエーテル、テトラエチレングリコールジエチルエーテル等のグリコールエーテル類がある。
【００２５】
一般式（４）に該当する溶剤としては、乳酸メチル、乳酸エチル、乳酸プロピル、乳酸ブチル等のエステル類があげられる。
【００２６】
なかでも低臭気、樹脂溶解性の観点より、一般式（３）で現される（ポリ）エチレングリコールジエーテル系溶剤が好ましい。
【００２７】
また安全衛生性を考慮した場合、ジエチレングリコールジエチルエーテルを用いることが、急性毒性、変異原性、発癌性、生殖毒性といった有害性の観点でも特に好ましい。
【００２８】
また、本発明における有機溶剤である一般式（１）から（４）に追加して、含窒素系または含硫黄系またはラクトン系溶剤を添加すると、印刷媒体表面を溶解させることができるため定着性、耐候性等を向上させることができる。例としては、３−メチルオキサゾリジノン、３−エチルオキサゾリジノン、ジメチルスルホキシド、１−メチル−２−ピロリドン、γ−ブチロラクトン、ε−カプロラクトン等が挙げられる。添加量としては１〜２０％が良いが、好ましくは１〜１０％、さらに好ましくは３〜９％が良い。
【００２９】
本発明に使用される顔料は、印刷インキ、塗料等に使用される種々の顔料が使用できる。このような顔料をカラーインデックスで示すと、ピグメントブラック７、ピグメントブルー１５，１５：１，１５：３，１５：４，１５：６，６０、ピグメントグリーン７，３６、ピグメントレッド９，４８，４９，５２，５３，５７，９７，１２２，１４９，１６８，１７７，１７８，１７９，２０６，２０７，２０９，２４２，２５４，２５５、ピグメントバイオレット１９，２３，２９，３０，３７，４０，５０、ピグメントイエロー１２，１３，１４，１７，２０，２４，７４，８３，８６，９３，９４，９５，１０９，１１０，１１７，１２０，１２５，１２８，１３７，１３８，１３９，１４７，１４８，１５０，１５１，１５４，１５５，１６６，１６８，１８０，１８５、２１３、ピグメントオレンジ３６，４３，５１，５５，５９，６１，７１，７４等があげられる。また、カーボンブラックについては中性、酸性、塩基性等のあらゆるカーボンブラックを使用することができる。顔料はインキ中に０．１〜１０重量％含まれることが望ましい。
【００３０】
本発明では、顔料の分散性およびインキの保存安定性を向上させるために分散剤を添加するのが好ましい。分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００３１】
分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００３２】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００３３】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、ルーブリゾール社製「ソルスパーズ５０００（フタロシアニンアンモニウム塩系）、１３９４０（ポリエステルアミン系）、１７０００（脂肪酸アミン系）、２４０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、ＰＢ８２２（塩基性分散剤）」等が挙げられる。分散剤はインキ中に０．１〜１０重量％含まれることが好ましい。
【００３４】
本発明のインキ組成物は可塑剤、表面調整剤、紫外線防止剤、光安定化剤、酸化防止剤、加水分解防止剤等の種々の添加剤を使用することができる。
【００３５】
本発明の印刷媒体としては、ポリ塩化ビニル樹脂シート、ポリオレフィン系シート、ガラス、金属等が挙げられ、特に好ましくはポリ塩化ビニル樹脂シートである。
【００３６】
本発明のインキ組成物の印刷方式としては、グラビア印刷、フレキソ印刷、シルクスクリーン印刷、インキジェット印刷等が挙げられ、特に好ましくはインキジェット印刷方式である。
【００３７】
本発明のインキ組成物は、まず始めにペイントシェーカー、サンドミル、ロールミル、メディアレス分散機等によって、単一もしくは混合溶媒中に顔料を樹脂または分散剤によって分散し、得られた顔料分散体を本発明の溶剤で希釈して製造されるものである。
【００３８】
以下に、実施例により、本発明をさらに詳細に説明するが、以下の実施例は本発明の権利範囲を何ら制限するものではない。なお、実施例における「部」は、「重量部」を表す。
【００３９】
[製造例１]
まず、下記のような配合で顔料分散体Ａを作成した。この分散体は有機溶剤中に顔料および分散剤を投入し、ハイスピードミキサー等で均一になるまで撹拌後、得られたミルベースを横型サンドミルで約１時間分散して作成した。
・ＥＬＦＴＥＸ  ４１５（キャボット社製  カーボンブラック）３５．００部
・アジスパーＰＢ８２１（味の素ファインテクノ社製  顔料分散剤）１２．５０部
・ジエチレングリコールジエチルエーテル  ５２．５０部
【００４０】
[製造例２]
更に、下記のような配合で製造例１と同様に、顔料分散体Ｂを作成した。
・ＹＥＬＬＯＷ  ＰＩＧＭＥＮＴ  Ｅ４ＧＮ（ランクセス社製  ニッケル錯体アゾ顔料）  ３０．００部
・ソルスパーズ１７０００（ルーブリゾール社製  顔料分散剤）１６．５０部
・ジエチレングリコールエチルメチルエーテル  ５３．５０部
【００４１】
[製造例３]
更に、下記のような配合で製造例１と同様に、顔料分散体Ｃを作成した。
・Ｃｒｏｍｏｐｈｔａｌ  Ｐｉｎｋ  ＰＴ（チバスペシャルティーケミカルズ社製
キナクリドン顔料）３２．０部
・ソルスパーズ２４０００（ルーブリゾール社製  顔料分散剤） １２．８部
・エチレングリコールモノブチルエーテルアセテート          ５５．２部
【００４２】
[製造例４]
更に、下記のような配合で製造例１と同様に、顔料分散体Ｄを作成した。
・ＬＩＯＮＯＬ  ＢＬＵＥ  ＦＧ−７４００Ｇ（東洋インキ製造社製  フタロシアニン
顔料）３５．００部
・アジスパーＰＢ８２１（味の素ファインテクノ社製  顔料分散剤）１２．５０部
・ジエチレングリコールジエチルエーテル  ５２．５０部
【００４３】
[実施例１]
上記顔料分散体を下記配合処方にてインキ化し、インキ組成物を得た。
・顔料分散体Ａ  １１．４０部
・ビニル樹脂H４０／４３（ワッカー社製  塩酢ビ樹脂）４．５０部
・クエン酸  ０．５０部
・ジエチレングリコールジエチルエーテル  ８３．６０部
[実施例２]
上記顔料分散体を下記配合処方にてインキ化し、インキ組成物を得た。
・顔料分散体Ａ  １１．４０部
・ビニル樹脂H４０／４３（ワッカー社製  塩酢ビ樹脂）４．５０部
・プロピレングリコールジアセテート    ５．００部
・クエン酸  ０．５０部
・ジエチレングリコールジエチルエーテル  ７８．６０部
[実施例３]
上記顔料分散体を下記配合処方にてインキ化し、インキ組成物を得た。
・顔料分散体Ａ  １１．４０部
・ビニル樹脂H４０／４３（ワッカー社製  塩酢ビ樹脂）４．５０部
・乳酸ブチル    ５．００部
・クエン酸  ０．５０部
・ジエチレングリコールジエチルエーテル  ７８．６０部
【００４４】
[実施例４]
上記顔料分散体を下記配合処方にてインキ化し、インキ組成物を得た。
・顔料分散体Ｃ  １２．５０部
・ビニル樹脂ＶＹＨＤ（ダウケミカルズ社製  塩酢ビ樹脂）４．５０部
・ジエチレングリコールエチルメチルエーテル  ５．００部
・クエン酸  ０．５０部
・エチレングリコールモノブチルエーテルアセテート  ７７．５０部
[実施例５]
上記顔料分散体を下記配合処方にてインキ化し、インキ組成物を得た。
・顔料分散体Ａ  １１．４０部
・ビニル樹脂ソルバインＣＬ（日信化学工業社製  塩酢ビ樹脂）４．５０部
・３−メチルオキサゾリジノン  ５．００部
・クエン酸  ０．５０部
・ジエチレングリコールジエチルエーテル  ７８．６０部
[実施例６]
上記顔料分散体を下記配合処方にてインキ化し、インキ組成物を得た。
・顔料分散体Ｂ  １６．００部
・ビニル樹脂ソルバインＣNＬ（日信化学工業社製  塩酢ビ樹脂）４．５０部
・３−エチルオキサゾリジノン  ５．００部
・フマル酸  ０．５０部
・ジエチレングリコールエチルメチルエーテル  ７４．００部
【００４５】
[実施例７]
上記顔料分散体を下記配合処方にてインキ化し、インキ組成物を得た。
・顔料分散体Ｃ  １２．５０部
・ビニル樹脂ＶＹＨＤ（ダウケミカルズ社製  塩酢ビ樹脂）４．５０部
・ジメチルスルホキシド  ５．００部
・無水マレイン酸  ０．５０部
・エチレングリコールモノブチルエーテルアセテート  ７７．５０部
[実施例８]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・１−メチル−２−ピロリドン  ５．００部
・フタル酸  ０．５０部
・ジエチレングリコールジエチルエーテル  ７８．６０部
[実施例９]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・γ−ブチロラクトン  ５．００部
・コハク酸  ０．５０部
・ジエチレングリコールジエチルエーテル  ７８．６０部
【００４６】
[実施例１０]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・ε−カプロラクトン  ５．００部
・無水コハク酸  ０．５０部
・ジエチレングリコールジエチルエーテル  ７８．６０部
[実施例１１]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・テトラエチレングリコールジメチルエーテル  １０．００部
・クエン酸  ０．１０部
・ジエチレングリコールジエチルエーテル  ６８．６０部
[実施例１２]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・テトラエチレングリコールジメチルエーテル  １０．００部
・クエン酸  ０．０１部
・ジエチレングリコールジエチルエーテル  ６９．０９部
[実施例１３]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・テトラエチレングリコールジメチルエーテル  １０．００部
・クエン酸  ２．５０部
・ジエチレングリコールジエチルエーテル  ６６．６０部
【００４７】
[実施例１４]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・テトラエチレングリコールジメチルエーテル  １０．００部
・クエン酸  ４．５０部
・ジエチレングリコールジエチルエーテル  ６４．６０部
[実施例１５]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・テトラエチレングリコールジメチルエーテル  １０．００部
・クエン酸  ６．００部
・ジエチレングリコールジエチルエーテル  ６３．１０部
【００４８】
[比較例１]
上記顔料分散体を下記配合処方にてインキ化し、インキ組成物を得た。
【００４９】
・顔料分散体Ａ  １１．４０部
・ビニル樹脂ソルバインＣＬ（日信化学工業社製  塩酢ビ樹脂）４．５０部
・３−メチルオキサゾリジノン  ５．００部
・ジエチレングリコールジエチルエーテル  ７９．１０部
[比較例２]
上記顔料分散体を下記配合処方にてインキ化し、インキ組成物を得た。
・顔料分散体Ｂ  １６．００部
・ビニル樹脂ソルバインＣNＬ（日信化学工業社製  塩酢ビ樹脂）４．５０部
・３−エチルオキサゾリジノン  ５．００部
・ジエチレングリコールエチルメチルエーテル  ７４．５０部
[比較例３]
上記顔料分散体を下記配合処方にてインキ化し、インキ組成物を得た。
【００５０】
・顔料分散体Ｃ  １２．５０部
・ビニル樹脂ＶＹＨＤ（ダウケミカルズ社製  塩酢ビ樹脂）４．５０部
・ジメチルスルホキシド  ５．００部
・エチレングリコールモノブチルエーテルアセテート  ７８．００部
[比較例４]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・ジエチレングリコールジエチルエーテル  ７９．１０部
[比較例５]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・酢酸  １．００部
・ジエチレングリコールジエチルエーテル  ７８．１０部
[比較例６]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・アデカスタブＡＣ−２８５（ＡＤＥＫＡ社製  Ｂａ−Ｚｎ液状ワンパック型安定剤）
０．５０部
・ジエチレングリコールジエチルエーテル  ７８．６０部
【００５１】
[比較例７]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・アデカスタブＳＣ−３２０（ＡＤＥＫＡ社製  Ｃａ−Ｚｎ液状安定剤）
０．５０部
・ジエチレングリコールジエチルエーテル  ７８．６０部
[比較例８]
上記顔料分散体を下記配合処方にてインキ化し、インキ組成物を得た。
【００５２】
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・アデカスタブ４６６（ＡＤＥＫＡ社製  ジアルキル錫メルカプタイド系安定剤）
０．５０部
・ジエチレングリコールジエチルエーテル  ７８．６０部
[比較例９]
上記顔料分散体を下記配合処方にてインキ化し、インキ組成物を得た。
【００５３】
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・アデカイザー  O−１３０Ｐ（ＡＤＥＫＡ社製  エポキシ化大豆油）０．５０部
・ジエチレングリコールジエチルエーテル  ７８．６０部
【００５４】
[比較例１０]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・アデカスタブ  ＰＦＲ（ＡＤＥＫＡ社製  有機リン酸エステル化合物）０．５０部
・ジエチレングリコールジエチルエーテル  ７８．６０部
[比較例１１]
上記顔料分散体を下記配合処方にてインキ化し、インキ組成物を得た。
・顔料分散体Ｄ  １１．４０部
・ビニル樹脂ＶＹＨＤ（ダウケミカルズ社製  塩酢ビ樹脂）４．５０部
・３−メチルオキサゾリジノン  ５．００部
・アデカイザー  O−１３０Ｐ（ＡＤＥＫＡ社製  エポキシ化大豆油）０．５０部
・アデカスタブＡＣ−２８５（ＡＤＥＫＡ社製  Ｂａ−Ｚｎ液状ワンパック型安定剤）
０．５０部
・ジエチレングリコールジエチルエーテル  ７８．１０部
【００５５】
上記の実施例１〜１５及び比較例１〜１１の各溶剤顔料インキ組成物について、粘度安定性、経時によるインキ組成物中塩素量変化、インキ組成物中のイオンを水に転相した時の水相のpＨ値変化、インキ塗膜の耐薬品性、樹脂ワニスの黄変具合、印字安定性の試験を行った。
【００５６】
各試験方法と評価方法を、以下に詳しく示す。
<粘度安定性>
実施例１〜１５及び比較例１〜１１で得られたインキ組成物の粘度について、Ｅ型粘度計（日機装製）を用いて、７０℃８週間の経時促進前後にて評価を実施し、粘度の変化率が２％未満であるものを○、変化率が２％以上５％未満であるものを△、変化率が５％以上  であるものを×と評価した。
【００５７】
<経時によるインキ組成物中塩素量変化>
インキ組成物中の塩素量を測定するため、サンプル瓶中に溶剤顔料インキ組成物１０部と５ｍｍφガラスビース１０個を仕込む。それに超音波をかけながら精製水を９０部加えた後、ハンドシェイク６０回行い、２０分以上静置した後、下相の水相をメンブランフィルターを用いてろ過し、塩素量測定用試料を得た。この試料中の塩素量を、ダイオネクス製イオンクロマトグラフ  ＤＸ−５００を用いて測定した。
判定方法としては、実施例１〜１５及び比較例１〜１１で得られたインキ組成物の７０℃８週間の経時促進前後について、塩素量の増加量が３０ｐｐｍ未満であるものを○、増加量が３０ｐｐｍ以上５０ｐｐｍ未満であるものを△、増加量が５０ｐｐｍ以上であるものを×と評価した。
【００５８】
<ｐＨ測定>
インキ組成物中のイオンを水に転相するため、マグネチックスターラーにより攪拌中の精製水８５部に溶剤顔料インキ組成物１５部を少量ずつ滴下し、３０分間攪拌後、２０分以上静置し、下層の水相が透明になるまでメンブランフィルターを用いてろ過を繰り返し、ろ液を得た。このろ液のｐHを、pＨ計：ＨＯＲＩＢＡ製Ｆ−５２Ｓ，電極：型式６３７７−１０Ｄを用いて測定した。
判定方法としては、実施例１〜１５及び比較例１〜１１で得られたインキ組成物の７０℃８週間の経時促進前後について、ｐＨの変化率が１０％未満であるものを○、変化率が１０％以上２０％未満であるものを△、変化率が２０％以上であるもの×と評価した。
【００５９】
<インキ塗膜の耐薬品性>
実施例１〜１５及び比較例１〜１１で得られたインキ組成物をＣｏｌｏｒｐａｉｎｔｅｒ  ６４Ｓ（セイコーアイ・インフォテック社製、大判インクジェットプリンタ）にて、表面が無処理のポリ塩化ビニル樹脂シートに印刷し、印刷面をラビングテスター（テスター産業製、型式ＡＢ３０１）にてインキ塗膜の耐薬品性を評価した。評価条件としては試験用布片（金巾３号）をエタノールで濡らし、加重２００ｇ，１０往復で実施し、塗布面が全く剥ぎ取られなかったものを○、一部色が落ちたものを△、剥ぎ取られ基材が見えたものを×と評価した。
【００６０】
<印刷安定性>
実施例１〜１５及び比較例１〜１１で得られたインキ組成物の７０℃８週間の経時促進後にて、２５℃環境下にてＣｏｌｏｒｐａｉｎｔｅｒ  ６４Ｓ（セイコーアイ・インフォテック社製、大判インクジェットプリンタ）にて、表面が無処理のポリ塩化ビニル樹脂シートに連続印刷し、ドット抜け、飛行曲がり又はインクの飛び散りの発生頻度を評価し、５０時間続試験でドット抜け、飛行曲がり又はインクの飛び散りの発生か１０回未満であったものを○、５０時間続試験でドット抜け、飛行曲がり又はインクの飛び散りの発生か１０回以上、２０回未満であったものを△、５０時間続試験でドット抜け、飛行曲がり又はインクの飛び散りの発生が２０回以上のものを×と評価した。
【００６１】
<樹脂ワニスの黄変具合>
実施例１〜１５及び比較例１〜１１で得られたインキ組成物処方から、顔料分を抜いた樹脂ワニスを７０℃８週間の経時促進前後について、ワニスの黄変具合を評価した。評価方法としては、樹脂ワニスの７０℃８週間経時促進前後にて、表面が無処理のポリ塩化ビニル樹脂シートにウエット１２μｍワイヤーバーにて塗布し、乾燥後、塗膜のＬ＊，ａ＊，ｂ＊値をＸ−Ｒｉｔｅ５００シリーズ（エックスライト社製）を用いて測定し、経時促進前後にてｂ＊値がプラス側へ移行していないかを確認し評価を行った。経時前後にてｂ＊値変化幅が０．２未満であったものを○、ｂ＊値変化幅が０．２以上０．５未満であったものを△、ｂ＊値変化幅が０．５以上であったものを×と評価した。空欄部は現在実験中。
【００６２】
下記表１に記載の結果より明らかなように、バインダー樹脂として塩化ビニル系樹脂を用いたインキ組成物中に、多価カルボン酸またはその無水物を添加することで、前記塩化ビニル系樹脂の脱塩酸反応を抑制することができたことにより、保存安定性に優れたインキ組成物を得ることができた。
【００６３】
添加する多価カルボン酸またはその無水物の種類としてはクエン酸、フマル酸、無水マレイン酸が優れており、溶剤への溶解性・安全性・塗膜の黄色具合等の結果からクエン酸が最も優れていることが分かった。
【００６４】
添加量としては、多すぎるとインキ塗膜の耐薬品性が劣化するため、最適添加量が存在することが分かった。
【００６５】
また、多価カルボン酸またはその無水物の未添加や、１価のカルボン酸または従来用いられている塩化ビニル系樹脂安定化剤などを添加したものの、脱塩酸反応を抑制することはできず、粘度上昇が見られる結果となった。
【００６６】
【表１】
0005560529.tif 000002